콘크리트 구조물은 우수한 내구성으로 인해 반영구적 구조물의 건설 재료로 널리 사용되고 있다. 그러나 이러한 콘크리트 구조물이 해양 환경에 오랜 기간 노출될 경우 해수(해풍)의 작용에 의하여 콘크리트가 침식되고 철근이 부식을 일으키며 체적 팽창에 의해 콘크리트가 균열 및 박리를 일으킴으로써, 결과적으로 콘크리트 구조물의 성능이 저하되게 된다. 또한 겨울철에는 콘크리트가 동결 및 융해 작용으로 인해 콘크리트의 파손이 발생하기도 하고, 자동차의 배기가스에 오랜 기간 노출될 경우 중성화 현상으로 인해 내부 철근이 부식되고 콘크리트가 균열 또는 탈락되는 경우가 발생하기도 한다.이러한 원인들 외에도, 콘크리트 구조물의 열화, 중성화, 알칼리골재반응, 공장 폐수 및 생활하수 등에 의해서도 철근이 부식되고 콘크리트가 손상될 수 있다.이와 같은 다양한 원인들에 의해 내부 철근이 부식되고 콘크리트가 균열 또는 탈락된 경우 그 구조물을 안정적으로 계속해서 사용하기 위해서는 그것을 원형 상태로 복원시켜야할 필요성이 대두되었고 그에 따라 다양한 콘크리트 구조물 원형복원 공법이 현장에서 사용되고 있다.콘크리트 구조물의 일반적인 보수 방법은 보수 모르타르의 도포(타설)에 의해 이루어지는 것이다.종래 보수 모르타르는 1종 보통포틀랜드 시멘트가 주로 사용되고 있다. 1종 보통 포틀랜드 시멘트는 수경성의 C3S, C2S, C3A, C4AF(C=CaO, S=SiO2, A=Al2O3, F=Fe2O3)와 석고 등 소량의 황산염으로 구성되는데, 이 시멘트 수화물 성분 중 칼슘 알루미네이트는 물과 시멘트가 반응하는 초기 과정에서 가장 빨리 반응이 시작되어 알루미네이트 겔을 형성하고 바로 시멘트 내 존재하는 황산염과 반응하여 침상구조로 팽창하는 성질을 가지는 에트링자이트를 형성한다. 알루미네이트 -겔Aluminate gel)이 시멘트가 응결하기 전에 소성상태에서 발생되는 초기 에트링자이트는 시멘트의 응결에 영향을 주며 또한 팽창구조를 이용하여 시멘트의 수축을 보상하는 기구로도 이용하고 있다.그러나 시멘트가 경화된 이후에 칼슘 알루미네이트가 지하수나 해수 중에 포함되어 있는 황산염과 만나 상호 반응하게 되면, 다시 팽창결정체인 에트링자이트(Ettringite)를 형성하게 된다. 즉, 콘크리트가 양생된 이후 발생되는 후기 에트링자이트를 DEF(delayed ettringite formation)이라고 부르는데, 이 DEF 결정체의 특성인 팽창성 결정구조 때문에 콘크리트가 경화된 이후에 철근콘크리트 표면에 망상형의 균열을 일으킨다. 이 균열이 지속적으로 황산염과 반응하여 경시적으로 그 크기가 성장함에 따라, 이렇게 생긴 균열을 통해 수분이나 염화물이 구조물 내부로 침투하여 결국 콘크리트 구조물의 안정성에 치명적인 손상을 일으키게 된다.이와 같은 콘크리트 구조물의 보수(복구)를 위한 특허문헌들은 다음과 같다.특허문헌 1(등록특허 제10-0220562호)은 일반노출 보수보강용 보수보강(분체)제로 가아네트(GARNET [Mineral name;Almandine](300 -600 )50 , 백색포틀랜드시멘트[Whiteport-land cement]40 , 알루미나시멘트[Alumina cement]10 로 보수보강 분체(A제)를 조성하고, 보수보강혼화(에멀젼)제로 아크릴공중합체 수지에멀젼[특수Multi-functional group을 포함하는 Polyacry-lateco-polymer Emulsion] 30-35 (중량비)와, 정수된 이온수(water)65-70 와, 경화제[Reactive surface Active Agent]0.2-0.3 와, 소포제[Non-Silicone Deformen]0.2-0.3 (중량비)와, 방부제(1)[In-camPreservative]0.2 (중량비) 및 방부제[Fungicide]0.5 [fungicide]0.5 (중량비)와, 향료[banana]0.1 (중량비)와, 수성무기안료[Inorganic pigment]를 소량을 선택적으로 혼합하여 보수보강 혼화제(에멀젼)(B제)를 조성으로 하며, 염해와 동해 및 내화학성 모두가 가능하지 못하다.특허문헌 2(등록특허 제10-1352903호)는 결합재 5~50 중량%, 충전재 10~40 중량% 및 골재 20~70 중량%를 포함하는 콘크리트 구조물 보수 보강용 모르타르 조성물로서, 상기 결합재는 인조대리석 폐분말 100 중량부와 슬래그 함유 혼합물 20 ~ 50 중량부, 및 인산부산이수석고 또는 배연탈황이수석고 20 ~ 40 중량부를 포함하여 이루어진 속경시멘트 20 ~ 50 중량%; 포틀랜트 시멘트 30 ~ 60 중량%; 셀룰로오스 섬유 5~ 20 중량%; 및 EVA 수지 5 ~ 10 중량%를 포함하여 이루어지며, 상기 슬래그 함유 혼합물은 비표면적이 6,000 내지 7,000 cm2/g인 고로슬래그 65 내지 80 중량%, 석회 10 내지 20 중량%, 석고 5 내지 15 중량% 및 8,000cm2/g 내지 20,000cm2/g의 분말도를 갖고 평균입경이 1~10㎛인 킬른더스트 5 내지 20 중량%로 구성된 혼합물을 진동밀에서 혼합 분쇄하는 메카노케미컬 활성화 처리된 혼합물이며, 단기적인 보수는 가능하겠지만 장기적인 강도 증진이 부족하고 초기 강도 발현 등이 미약하다.이에 본 출원인은 등록특허 제10-1616103호를 등록받은 바 있다. 등록특허 제10-1616103호는 포틀랜드시멘트 30 내지 45 중량%, 칼슘 설포 알루미네이트 시멘트 10 내지 15중량%, 평균 입경이 0.1 내지 1.2mm인 실리카 샌드 5 내지 25중량%, 포졸란 파우더 5 내지 10 중량%, 평균 굵기가 65 내지 75 ㎛ 이고 평균길이가 3 내지 6mm인 PP섬유와 마닐라삼이 혼합되어 이루어진 섬유보강재 0.1 내지 2중량%, 유동화제 0.5 내지 2 중량%, 무수석고 5 내지 12중량%, 비표면적 4000~4500 cm2/g의 입자크기를 갖는 폐유리 분말 3 내지 5 중량%, 아크릴계 재유화형 수지 1 내지 5중량%, 수축저감용 CSA계 팽창제 5 내지 8 중량%를 포함하고, 여기에 주석산과 칼슘포메이트가 추가된 것으로, 초기 강도 발현과 장기적인 강도 증진이 가능하여 콘크리트 구조물의 수명을 연장하고 시공성이 우수한 효과가 있지만 공극을 채우거나 방수재를 이용한 백화방지효과가 낮은 단점이 있다.
이 문장들은 임의의 순서로 섞여 있습니다. 모든 문장을 활용하여 원본 단락의 순서와 내용을 올바른 순서로 재구성하세요.
#문장 리스트: ['알루미네이트 -겔Aluminate gel)이 시멘트가 응결하기 전에 소성상태에서 발생되는 초기 에트링자이트는 시멘트의 응결에 영향을 주며 또한 팽창구조를 이용하여 시멘트의 수축을 보상하는 기구로도 이용하고 있다.그러나 시멘트가 경화된 이후에 칼슘 알루미네이트가 지하수나 해수 중에 포함되어 있는 황산염과 만나 상호 반응하게 되면, 다시 팽창결정체인 에트링자이트(Ettringite)를 형성하게 된다.', '콘크리트 구조물은 우수한 내구성으로 인해 반영구적 구조물의 건설 재료로 널리 사용되고 있다.', '등록특허 제10-1616103호는 포틀랜드시멘트 30 내지 45 중량%, 칼슘 설포 알루미네이트 시멘트 10 내지 15중량%, 평균 입경이 0.1 내지 1.2mm인 실리카 샌드 5 내지 25중량%, 포졸란 파우더 5 내지 10 중량%, 평균 굵기가 65 내지 75 ㎛ 이고 평균길이가 3 내지 6mm인 PP섬유와 마닐라삼이 혼합되어 이루어진 섬유보강재 0.1 내지 2중량%, 유동화제 0.5 내지 2 중량%, 무수석고 5 내지 12중량%, 비표면적 4000~4500 cm2/g의 입자크기를 갖는 폐유리 분말 3 내지 5 중량%, 아크릴계 재유화형 수지 1 내지 5중량%, 수축저감용 CSA계 팽창제 5 내지 8 중량%를 포함하고, 여기에 주석산과 칼슘포메이트가 추가된 것으로, 초기 강도 발현과 장기적인 강도 증진이 가능하여 콘크리트 구조물의 수명을 연장하고 시공성이 우수한 효과가 있지만 공극을 채우거나 방수재를 이용한 백화방지효과가 낮은 단점이 있다.', '1종 보통 포틀랜드 시멘트는 수경성의 C3S, C2S, C3A, C4AF(C=CaO, S=SiO2, A=Al2O3, F=Fe2O3)와 석고 등 소량의 황산염으로 구성되는데, 이 시멘트 수화물 성분 중 칼슘 알루미네이트는 물과 시멘트가 반응하는 초기 과정에서 가장 빨리 반응이 시작되어 알루미네이트 겔을 형성하고 바로 시멘트 내 존재하는 황산염과 반응하여 침상구조로 팽창하는 성질을 가지는 에트링자이트를 형성한다.', '즉, 콘크리트가 양생된 이후 발생되는 후기 에트링자이트를 DEF(delayed ettringite formation)이라고 부르는데, 이 DEF 결정체의 특성인 팽창성 결정구조 때문에 콘크리트가 경화된 이후에 철근콘크리트 표면에 망상형의 균열을 일으킨다.', '그러나 이러한 콘크리트 구조물이 해양 환경에 오랜 기간 노출될 경우 해수(해풍)의 작용에 의하여 콘크리트가 침식되고 철근이 부식을 일으키며 체적 팽창에 의해 콘크리트가 균열 및 박리를 일으킴으로써, 결과적으로 콘크리트 구조물의 성능이 저하되게 된다.', '이 균열이 지속적으로 황산염과 반응하여 경시적으로 그 크기가 성장함에 따라, 이렇게 생긴 균열을 통해 수분이나 염화물이 구조물 내부로 침투하여 결국 콘크리트 구조물의 안정성에 치명적인 손상을 일으키게 된다.이와 같은 콘크리트 구조물의 보수(복구)를 위한 특허문헌들은 다음과 같다.특허문헌 1(등록특허 제10-0220562호)은 일반노출 보수보강용 보수보강(분체)제로 가아네트(GARNET [Mineral name;Almandine](300 -600 )50 , 백색포틀랜드시멘트[Whiteport-land cement]40 , 알루미나시멘트[Alumina cement]10 로 보수보강 분체(A제)를 조성하고, 보수보강혼화(에멀젼)제로 아크릴공중합체 수지에멀젼[특수Multi-functional group을 포함하는 Polyacry-lateco-polymer Emulsion] 30-35 (중량비)와, 정수된 이온수(water)65-70 와, 경화제[Reactive surface Active Agent]0.2-0.3 와, 소포제[Non-Silicone Deformen]0.2-0.3 (중량비)와, 방부제(1)[In-camPreservative]0.2 (중량비) 및 방부제[Fungicide]0.5 [fungicide]0.5 (중량비)와, 향료[banana]0.1 (중량비)와, 수성무기안료[Inorganic pigment]를 소량을 선택적으로 혼합하여 보수보강 혼화제(에멀젼)(B제)를 조성으로 하며, 염해와 동해 및 내화학성 모두가 가능하지 못하다.특허문헌 2(등록특허 제10-1352903호)는 결합재 5~50 중량%, 충전재 10~40 중량% 및 골재 20~70 중량%를 포함하는 콘크리트 구조물 보수 보강용 모르타르 조성물로서, 상기 결합재는 인조대리석 폐분말 100 중량부와 슬래그 함유 혼합물 20 ~ 50 중량부, 및 인산부산이수석고 또는 배연탈황이수석고 20 ~ 40 중량부를 포함하여 이루어진 속경시멘트 20 ~ 50 중량%; 포틀랜트 시멘트 30 ~ 60 중량%; 셀룰로오스 섬유 5~ 20 중량%; 및 EVA 수지 5 ~ 10 중량%를 포함하여 이루어지며, 상기 슬래그 함유 혼합물은 비표면적이 6,000 내지 7,000 cm2/g인 고로슬래그 65 내지 80 중량%, 석회 10 내지 20 중량%, 석고 5 내지 15 중량% 및 8,000cm2/g 내지 20,000cm2/g의 분말도를 갖고 평균입경이 1~10㎛인 킬른더스트 5 내지 20 중량%로 구성된 혼합물을 진동밀에서 혼합 분쇄하는 메카노케미컬 활성화 처리된 혼합물이며, 단기적인 보수는 가능하겠지만 장기적인 강도 증진이 부족하고 초기 강도 발현 등이 미약하다.이에 본 출원인은 등록특허 제10-1616103호를 등록받은 바 있다.', '또한 겨울철에는 콘크리트가 동결 및 융해 작용으로 인해 콘크리트의 파손이 발생하기도 하고, 자동차의 배기가스에 오랜 기간 노출될 경우 중성화 현상으로 인해 내부 철근이 부식되고 콘크리트가 균열 또는 탈락되는 경우가 발생하기도 한다.이러한 원인들 외에도, 콘크리트 구조물의 열화, 중성화, 알칼리골재반응, 공장 폐수 및 생활하수 등에 의해서도 철근이 부식되고 콘크리트가 손상될 수 있다.이와 같은 다양한 원인들에 의해 내부 철근이 부식되고 콘크리트가 균열 또는 탈락된 경우 그 구조물을 안정적으로 계속해서 사용하기 위해서는 그것을 원형 상태로 복원시켜야할 필요성이 대두되었고 그에 따라 다양한 콘크리트 구조물 원형복원 공법이 현장에서 사용되고 있다.콘크리트 구조물의 일반적인 보수 방법은 보수 모르타르의 도포(타설)에 의해 이루어지는 것이다.종래 보수 모르타르는 1종 보통포틀랜드 시멘트가 주로 사용되고 있다.']